(57)【要約】本発明は、少なくとも１つの可塑剤を備えるセルロースアセテートに基づく可塑材料であって、前記可塑剤が、クエン酸エステルを備える第１の可塑剤と、有機リン酸、グリセロールエステルおよびトリメリット酸エステルのグループから選択された少なくとも１つの第２の可塑剤との混合物を備えており、第１の可塑剤の含有量が第２の可塑剤と同等あるいはそれ以上であり、前記可塑剤の混合物が全体で前記可塑材料の２５−３５重量％を構成する可塑材料に関する。【特許請求の範囲】
【請求項１】
少なくとも１つの可塑剤を備えるセルロースアセテートに基づく可塑材料であって、前記可塑剤が、クエン酸エステルを備える第１の可塑剤と、有機リン酸、グリセロールエステルおよびトリメリット酸エステルのグループから選択された少なくとも１つの第２の可塑剤との混合物を備えており、第１の可塑剤の含有量が第２の可塑剤と同等あるいはそれ以上であり、前記可塑剤の混合物が全体で前記可塑材料の２５−３５重量％を構成することを特徴とする可塑材料。
【請求項２】
前記第１の可塑剤がクエン酸アセチルトリエチル（ＣＴＲ）であることを特徴とする、請求項１に記載の可塑材料。
【請求項３】
前記第２の可塑剤が、リン酸トリフェニル、リン酸アルキルジアリール、リン酸トリフェニル、リン酸エチルエキシルジフェニルおよびリン酸イソデシルジフェニルから選択され、好ましくはリン酸トリフェニル（ＴＰＰ）であることを特徴とする、請求項１または２に記載の可塑材料。
【請求項４】
前記第２の可塑剤が、トリメリット酸トリメチル（ＴＭＴＭ）およびトリメリット酸トリエチルから選択されることを特徴とする、請求項１または２に記載の可塑材料。
【請求項５】
前記第２の可塑剤が、グリセリルトリアセテートおよびグリセリルトリプロピン酸から選択されることを特徴とする、請求項１または２に記載の可塑材料。
【請求項６】
前記可塑剤の混合物内において、前記第１の可塑剤が６０−７０重量％であり、前記第２の可塑剤が４０−３０重量％の量の有機リン酸またはグリセロールエステルであることを特徴とする、請求項１、３または５に記載の可塑材料。
【請求項７】
前記可塑剤の混合物内において、前記第１の可塑剤が６０−８５重量％であり、前記第２の可塑剤が４０−１５重量％のトリメリット酸エステルであることを特徴とする、請求項１または４に記載の可塑材料。
【請求項８】
少なくとも１部分に可塑剤を有するセルロースアセテートに基づく材料を備えるメガネフレームであって、前記可塑剤を有するセルロースアセテートに基づく材料が請求項１−７のいずれか１項に記載の可塑材料であることを特徴とするメガネフレーム。
【請求項９】
請求項８に記載のフレームとポリカーボネート基材料からなるレンズとを備えることを特徴とするメガネ。
【請求項１０】
少なくとも１部分に可塑剤を有するセルロースアセテートに基づく材料を備えるメガネ類またはフェースガード類のためのレンズであって、前記可塑剤を有するセルロースアセテートに基づく材料が請求項１−７のいずれか１項に記載の可塑材料であることを特徴とするレンズ。
【請求項１１】
電子部品を含む装置のための支持プレートまたはカバーであって、請求項１−７のいずれか１項に記載の可塑材料から構成されたことを特徴とする支持プレートまたはカバー。
【発明の詳細な説明】
【技術分野】
【０００１】
本発明は、可塑剤を有するセルロースアセテートに基づく材料に関し、特に、メガネ類および宝石類の分野で使用されるよう適合された材料およびそれを用いて作製された関連する製品に関するものである。
【背景技術】
【０００２】
セルロースアセテートは、１９００年代初頭から工業的に使用されてきた生産物である。最初の応用は、フィルム、ラッカーおよび毛糸に関連するものであった。現代、セルロースアセテートの生産物の多くが用いられている製品は、紙巻きたばこのフィルターおよび織物のための繊維を含む。
【０００３】
ある程度は、セルロースアセテートの生産物は、それが透明な熱可塑性材料として使用される領域に狙いを定め、簡単に着色可能であり良好な機械的特性を有し並外れた透明性を有する物品を作製する。セルロースアセテートはより近年市販されるようになったポリマーよりも高いが、この熱可塑性材料は、今なお、老化防止性、透明性、衝撃強度性、耐化学および溶剤性、良好なフィーリングなどの特性を増進する特定の混合物として開発されたすき間市場を占有している。これらすき間市場における応用のいくつかの例は、自動車産業および家具製造産業を含む種々の産業における一連のアクセサリーや部品に加えて、以下の記載で焦点を合わせて説明する、メガネ類の分野（メガネおよびゴーグルのフレーム、フェースガードのためのバイザーおよびレンズなど）および宝石類である。
【０００４】
これらの応用の多くは、グルコース単位当たり平均２．２−２．４水酸基がアセチル化したセルロースアセテートを使用する。
【０００５】
可塑剤としての使用のために、特に、珍しい色／美学上の効果（例えば、ブロックから切り出された厚板から作製された物体）を得るために、塑性的な特徴を活かすことを希望する応用において、セルロースアセテートに可塑剤を添加し、その軟化温度を下げ、それにより暗色の部分的な分解および形成が起こる融点以下の温度での塑性加工を可能としている。使用される可塑剤は、明らかにセルロースアセテートのかなりの量と互換性がなければならず、適正な寿命を与えるために製品中で長期にわたって安定に残らなければならず、（選択した顔料の発色に影響を与えないように）無色でなければそして無色で残らなければならず、酸性となってはならない。
【０００６】
以下の材料が可塑剤として使用できることは周知のことである：とりわけ、フタル酸類（フタル酸ジメチル、フタル酸ジエチル、フタル酸ジブチル、フタル酸ブチルベンジル）、トリメリット酸類（トリメリット酸トリメチル、トリメリット酸トリエチル、トリメリット酸トリブチル）、正リン酸のエステル類（リン酸トリフェニル、リン酸トリクレジル、リン酸エチルエキシルジフェニル、リン酸イソデシルジフェニル）、クエン酸塩類（クエン酸トリエチル、クエン酸アセチルトリエチル、クエン酸アセチルトリブチル）、安息香酸エステル類（安息香酸ジエチレングリコール、安息香酸ジプロピレングリコール）、アジピン酸類（アジピン酸ジメチル）、酒石酸類、オレイン酸類、セバシン酸類、アゼライン酸塩類、リシノール酸塩類、グリセロールエステル類（トリアセチンとして市場で知られているグリセリルトリアセテート、トリプロピオンとして市場で知られているクリセリルトリプロピン酸）。
【０００７】
リストした可塑剤および可塑剤のファミリーのすべてが、セルロースアセテートとの十分な互換性を有するわけではなく、また、十分な可塑化能力を有するわけではない。例えば、あるクエン酸が十分な可塑化を達成して十分にセルロースアセテートの軟化温度を下げるためには、最終製品の機械的特性を損ない、本特許出願の対象となるような応用においてそれを使用できない程度の大量の可塑剤が添加されなければならない。さらにまた、それらのうちのいくつか例えばクエン酸は、高い純度が選択されなければ（しかしながら、その場合はコストが増加する）、半製品に望ましくない色彩をもたらすため、工業的に使用することができない。
【０００８】
特に、（メガネ類または宝石類の品物のために）ブロックから切り出されたりあるいは押し出し成形により作製された厚板の製品の分野において、最も一般的に使用されている可塑剤はフタル酸ジメチル（ＤＥＰ）である。
【０００９】
しかしながら、メガネフレームの製造のために可塑剤を有するセルロースアセテートを使用するときは特に、フタル酸ジメチルの使用は完全には満足できない。実際、ＤＥＰは、セルロースアセテートから、壊れないメガネレンズを製造するために、メガネ類のいくつかの部品で使用される材料であるポリカーボネートを含む、近くに位置する他の可塑剤に向かって移動しがちであることがわかっている。そのため、可塑剤としてフタル酸ジエチルを添加したセルロースアセテートからなるフレームにおいて、この可塑剤はレンズ中に長期間の間に移動し、レンズを半透明とし、クラックを形成するため、ポリカーボネートを使用することができない。同じ問題が、ポリカーボネート部品がセルロースアセテートからなるレンズやバイザーと一緒に使用される反対の場合においても起きている（例えば、スポーツ活動または個人保護のためのフェースガードやゴーグルにおいて、または、保護ヘルメットのバイザーとして）。
【００１０】
セルロースアセテートに基づく製品で一般的に使用することができる他の可塑剤は、特許文献１、特許文献２および特許文献３の文献に記載されている。しかしながら、これらの文献で与えられた提案は、特別で厳しい要求を有するメガネ類や宝石類の分野における特別な応用に関する本発明の状況に直接適用することができない。
【先行技術文献】
【特許文献】
【００１１】
【特許文献１】米国特許第５，３７６，７０８号明細書
【特許文献２】欧州特許第１，０５７，８５８号明細書
【特許文献３】米国特許第２，１０９，５９３号明細書
【発明の概要】
【発明が解決しようとする課題】
【００１２】
出願人は、それに対し、適切な割合で、材料の良好な機械的性能をもたらし、工業的な加工において十分に経済的であり、それら自身の色合いを与えることなく、特に上述したようなポリカーボネート基の材料に対する移動の問題を含まない、セルロースアセテートに基づく可塑材料および可塑剤の選択を特定することを目的とする。
【課題を解決するための手段】
【００１３】
本発明の第１の目的は、そのため、可塑剤の移動の問題を含まず、ＤＥＰの添加を有するセルロースアセテートに匹敵するあるいはそれ以上の機械的特性を同程度のコストで提供する、可塑剤を有するセルロースアセテートに基づく可塑材料を提供することにある。
【００１４】
本発明の他の目的は、帯、厚板、コイルまたは他の形状の半製品の製造のため、「ブロック」または以下の押し出しのいずれかの加工に好適なセルロースアセテートに基づく可塑材料を提供することにある。
【００１５】
他の目的は、可塑剤の移動のためダメージを受ける材料（ポリカーボネートなど）とともに使用するために、特にメガネ類の分野において好適な、セルロースアセテートに基づく製品を提供することにある。
【００１６】
これらの目的は、その基本的な特徴が添付したメインクレームに記載されている製品によって達成される。
【００１７】
他の発明の構成となる特徴は従属クレームに記載される。
【００１８】
特に、本発明の第１の態様によれば、可塑剤を備えるセルロースアセテートに基づいて、前記可塑剤が、クエン酸エステルを備える第１の可塑剤と、有機リン酸、グリセロールエステルおよびトリメリット酸エステルのグループから選択された少なくとも１つの第２の可塑剤との混合物を備えており、第１の可塑剤の含有量が第２の可塑剤と同等あるいはそれ以上であり、前記可塑剤の混合物が全体で前記可塑材料の２５−３５重量％を構成する可塑材料が提供される。
【００１９】
本発明のある態様によれば、前記第１の可塑剤がクエン酸アセチルトリエチル（ＣＴＲ）である。
【００２０】
第２の好ましい態様によれば、前記第２の可塑剤が、リン酸トリフェニル、リン酸アルキルジアリール、リン酸トリフェニル、リン酸エチルエキシルジフェニルおよびリン酸イソデシルジフェニルから選択され、好ましくはリン酸トリフェニル（ＴＰＰ）である。
【００２１】
好ましい択一的な態様によれば、前記第２の可塑剤が、トリメリット酸トリメチル（ＴＭＴＭ）およびトリメリット酸トリエチルから選択される。
【００２２】
さらに別の択一的な態様によれば、前記第２の可塑剤が、グリセリルトリアセテートおよびグリセリルトリプロピン酸から選択される。
【００２３】
本発明の特定な態様は、前記可塑剤の混合物内において、前記第１の可塑剤が６０−７０重量％であり、前記第２の可塑剤が４０−３０重量％の量の有機リン酸またはグリセロールエステルであることを提供する。
【００２４】
あるいは、前記可塑剤の混合物内において、前記第１の可塑剤が６０−８５重量％であり、前記第２の可塑剤が４０−１５重量％のトリメリット酸エステルである。
【００２５】
別の態様によれば、本発明は、少なくとも１部分に上述した可塑剤を有するセルロースアセテートに基づく材料を備えるメガネフレームを提供する。特に、それは上述したフレームとポリカーボネート基材料からなるレンズとを備えることを特徴とするメガネ類を提供する。
【００２６】
さらなる態様によれば、本発明は、少なくとも１部分に上述した可塑剤を有するセルロースアセテートに基づく材料を備える、メガネ類／ゴーグル類またはフェースガード類のためのレンズ、または、電子部品を含む装置のための支持プレートまたはカバーを提供する。
【図面の簡単な説明】
【００２７】
本発明に従った製品および製造された物品のさらなる特徴および効果は、実施例により与えられ、添付した図面を参照して描かれた、好ましい実施形態の以下の詳細な記載からより明らかになるであろう、ここで：
【図１】可塑剤の添加を有するセルロースアセテートの試料と接触して配置されたポリカーボネートのサンプルの重量（移動）におけるパーセント増加の、ＤＥＰ可塑剤およびＣＴＲ／ＴＰＰでの、比較カーブを示すグラフであり；
【図２】可塑剤の添加を有するセルロースアセテートの試料内の可塑剤の蒸発に寄与し得る重量（揮発度）におけるパーセント減少の、ＤＥＰ可塑剤およびＣＴＲ／ＴＰＰでの、比較カーブを示すグラフであり；
【図３】可塑剤の添加を有するセルロースアセテートの試料と接触して配置されたポリカーボネートのサンプルの重量（移動）におけるパーセント増加の、ＤＥＰ可塑剤およびＣＴＲ／ＴＭＴＭでの、比較カーブを示すグラフであり；そして
【図４】可塑剤の添加を有するセルロースアセテートの試料内の可塑剤の蒸発に寄与し得る重量（揮発度）におけるパーセント減少の、ＤＥＰ可塑剤およびＣＴＲ／ＴＭＴＭでの、比較カーブを示すグラフである。
【発明を実施するための形態】
【００２８】
自分自身の研究に基づき、出願人は、上述した目的を達成するために好適な材料が、−好ましくはグルコース単位当たり平均２．２−２．４水酸基がアセチル化した−クエン酸エステルから構成された第１の成分と、有機リン酸、グリセロールエステルおよびトリメリット酸エステルのグループから選択された第２の成分と、を備える可塑剤の混合物の添加を有し、第１の成分の含有量が第２の成分と同等あるいはそれ以上である、セルロースアセテートに基づく材料であることを決定することができた。セルロースアセテート／可塑剤全体における可塑剤の２成分混合物の含有量は２５−３５重量％であり；この量を以下「可塑化度」として簡潔に参照する。
【００２９】
以下に示すパーセント比における、この特定の可塑剤の組合せは、この材料がメガネ類の領域（フレーム、フェースガード、レンズ、バイザーなど）および宝石類の同様の領域で特に使用されると、セルロースアセテートに対し可塑剤の理想的な混合物を構成する。それによって製造された材料は、実際に、受け入れることができる原料および加工のコストとともに、優れた機械的および美的特性を有し、ポリカーボネート中への移動はなく（あるいは無視できる程度存在する）、それ自身の着色は無視でき、全体の揮発度は低く、−そのため、製品の十分な安定性を有している−。
【００３０】
特に、本発明の材料に対し可塑剤として使用される２つの成分は、クエン酸アセチルトリアルキルおよび好ましくはクエン酸アセチルトリエチル（ＣＴＲ）またはクエン酸アセチルトリブチルなどのクエン酸エステル−、および、リン酸トリアリールおよびリン酸アルキルジアリール好ましくはリン酸トリフェニル（ＴＰＰ）、リン酸エチルヘキシルジフェニルおよびリン酸イソデシルジフェニルなどの有機リン酸塩−、または、好ましくはグリセリルトリアセテートおよびグリセリルトリプロピン酸などのグリセロールエステル−、または、トリメリット酸メチルおよびトリメリット酸トリエチル好ましくはトリメリット酸トリメチル（ＴＭＴＭ）のようなトリメリット酸エステル、によって構成される。
【００３１】
望ましい結果を与える可塑剤の混合物は、クエン酸エステルからなる第１の成分を５０−９０重量％と、グリセロールまたはトリメリット酸からなる第２のリン酸成分を５０−１０％と、を含む。最も好ましい混合物は、クエン酸を６０−７０％および有機リン酸またはグリセロールエステルを４０−３０％、または、クエン酸を６０−８５％およびトリメリット酸エステルを４０−１５％、の範囲内における２成分含有量を含む。
【実施例】
【００３２】
押し出しまたはブロックから作製された、本発明に係る材料のいくつかの実施例を、いくつかの比較例とともに、以下に示す。後に、本発明に係る材料から得られた試料で得られた技術的特徴を、周知技術から得られた比較例と比較して、記載する。
【００３３】
押し出された材料およびクエン酸／リン酸またはクエン酸／トリアセチン可塑剤
【００３４】
実施例１（研究室テストＮｏ．３２、ＣＴＲ／ＴＰＰ組成６５／３５、可塑化度２８％に対応）
研究室の混合器において、３９．８％のアセチル化度を有する２１６０ｇのパウダー状のセルロースアセテートを、５４６ｇのクエン酸アセチルトリエチル（ＣＴＲ）および２９４ｇのリン酸トリフェニルと混合した。材料を６０℃まで昇温し、混合器で３時間混合した。室温に冷却した後、混合物は、自由流動の粒子の形態となり、ホッパーを通過して単軸スクリュー押し出し機に導入された。押し出し機のジャケットは、約２１０℃まで加熱され、頭部に直径２ｍｍの穴を有する金型を有していた。押し出し機のシリンダー中の溶解した材料は、押し出し機の頭部において糸の形状に金型から放出され、放出された糸は約２ｍｍ長さのペレットに切断された。
【００３５】
実施例２（研究室テストＮｏ．４、ＣＴＲ／ＴＰＰ組成６８／３２、可塑化度２８％に対応）
実施例Ｎｏ．１を同じ手順で繰り返したが、以下の材料の量を使用した：３９．８％のアセチル化度を有する２１６０ｇのパウダー状のセルロースアセテート、５７０ｇのクエン酸アセチルトリエチルおよび２７０ｇのリン酸トリフェニル。
【００３６】
実施例３（研究室テストＮｏ．５３、ＣＴＲ／ＴＰＰ組成６５／３５、可塑化度３１％に対応）
実施例Ｎｏ．１を同じ手順で繰り返したが、以下の材料の量を使用した：３９．８％のアセチル化度を有する２０７０ｇのパウダー状のセルロースアセテート、６０４．５ｇのクエン酸アセチルトリエチルおよび３２５．５ｇのリン酸トリフェニル。
【００３７】
実施例４（研究室テストＮｏ．２１、ＣＴＲ／ＴＰＰ組成６０／４０、可塑化度２８％に対応）
実施例Ｎｏ．１を同じ手順で繰り返したが、以下の材料の量を使用した：３９．８％のアセチル化度を有する２１６０ｇのパウダー状のセルロースアセテート、５０４ｇのクエン酸アセチルトリエチルおよび３３６ｇのリン酸トリフェニル。
【００３８】
実施例５（研究室テストＮｏ．６５、ＣＴＲ／ＥＤＰＰ組成６５／３５、可塑化度２８％に対応）
実施例Ｎｏ．１を同じ手順で繰り返したが、リン酸トリフェニルをリン酸エチルヘキシルジフェニル（ＥＤＰＰ）に置き換えた。そして以下の材料の量を使用した：３９．８％のアセチル化度を有する２１６０ｇのパウダー状のセルロースアセテート、５４６ｇのクエン酸アセチルトリエチルおよび２９４ｇのリン酸エチルヘキシルジフェニル。
【００３９】
実施例６（工業適用性テスト、ＣＴＲ／ＴＰＰ組成６５／３５、可塑化度２８％に対応）
実施例Ｎｏ．１を同じ手順で繰り返したが、従来方法によって可塑化したペレットを作製するために通常使用される−研究室のそれらよりは−工業的な装置および方法を使用した。そして以下の材料の量を使用した：３９．８％のアセチル化度を有する１４４ｋｇのパウダー状のセルロースアセテート、３６．４ｋｇのクエン酸アセチルトリエチルおよび１９．６ｋｇのリン酸トリフェニル。
【００４０】
実施例６の２（研究室テスト、ＣＴＲ／トリアセチン組成６５／３５、可塑化度２８％に対応）
実施例Ｎｏ．１を同じ手順で繰り返したが、以下の材料の量を使用した：３９．８％のアセチル化度を有する２１６０ｇのパウダー状のセルロースアセテート、５４６ｇのクエン酸アセチルトリエチルおよび２９４ｇのトリアセチン。
【００４１】
比較例Ｃ１（研究室テストＮｏ．５、２８％の可塑化度を有する標準的なＤＥＰの添加を示す）
実施例Ｎｏ．１を同じ手順で繰り返したが、以下の材料の量を使用した：３９．８％のアセチル化度を有する２１６０ｇのパウダー状のセルロースアセテート、８４０ｇのフタル酸ジエチル。
【００４２】
比較例Ｃ２（研究室テストＮｏ．２０、ＣＴＲ／ＴＰＰ組成８０／２０、すなわち、最も好ましい範囲外を示す）
実施例Ｎｏ．１を同じ手順で繰り返したが、以下の材料の量を使用した：３９．８％のアセチル化度を有する２１６０ｇのパウダー状のセルロースアセテート、６７２ｇのクエン酸アセチルトリエチルおよび１６８ｇのリン酸トリフェニル。
【００４３】
比較例Ｃ２ａ（１００％クエン酸アセチルトリエチレン可塑剤および２８％の可塑化度）
実施例Ｎｏ．１を同じ手順で繰り返したが、以下の材料の量を使用した：３９．８％のアセチル化度を有する２１６０ｇのパウダー状のセルロースアセテート、８４０ｇのクエン酸アセチルトリエチル（ＣＴＲ）。室温に冷却した後、混合物は、自由流動の粒子の形態となり、ホッパーを通過して単軸押し出し機に導入された。十分な可塑化は達成できず、押し出し機のジャケットを約２１０℃まで再加熱したが、金型頭部の直径２ｍｍの穴から材料を放出することは大変難しいことがわかった。
【００４４】
比較例Ｃ２ｂ（１００％クエン酸アセチルトリエチル（ＣＴＲ）可塑剤および３０％の可塑化度）
実施例Ｎｏ．１を同じ手順で繰り返したが、以下の材料の量を使用した：３９．８％のアセチル化度を有する２１００ｇのパウダー状のセルロースアセテート、９００ｇのクエン酸アセチルトリエチル（ＣＴＲ）。
【００４５】
比較例Ｃ３（研究室テストＮｏ．２２、ＣＴＲ／ＴＰＰ組成５０／５０、すなわち、最も好ましい範囲外を示す）
実施例Ｎｏ．１を同じ手順で繰り返したが、以下の材料の量を使用した：３９．８％のアセチル化度を有する２１６０ｇのパウダー状のセルロースアセテート、４２０ｇのクエン酸アセチルトリエチルおよび４２０ｇのリン酸トリフェニル。
【００４６】
比較例Ｃ４（研究室テストＮｏ．７１、２０％の可塑化度を有するＣＴＲ／ＴＰＰ組成６５／３５を示す）
実施例Ｎｏ．１を同じ手順で繰り返したが、以下の材料の量を使用した：３９．８％のアセチル化度を有する２４００ｇのパウダー状のセルロースアセテート、３９０ｇのクエン酸アセチルトリエチルおよび２１０ｇのリン酸トリフェニル。
【００４７】
実施例１、２、３、４、５、６の２および比較例Ｃ１、Ｃ２、Ｃ２ｂ、Ｃ３およびＣ４で得られたペレットを使用して、関連する基準で要求される機械的、形状的およびサイズ的な特性を有する適当な試料を射出成形によって作製した。以下の機械的特性が試料に対し特定された：
ＡＳＴＭ基準Ｄ６３８に従った引張強度
ＡＳＴＭ基準Ｄ７９０に従った弾性率
ＡＳＴＭ基準Ｄ７８５に従ったロックウェル硬さ
ＩＳＯ基準１７９に従ったシャルピー衝撃強度
【００４８】
これらの試料に対し実施された機械的特性のテスト結果を、以下の表１に示す。
【００４９】
【表１】
2013531720.tif 000002
【００５０】
以上のことから、本発明にかかる実施例１−６の２で得られた材料の機械的特性は、先行技術すなわち比較例Ｃ１で得られた材料と同等あるいはそれ以上である。特に、本発明にかかる可塑剤がより大きい表面硬度を与えることが推測できる。本発明で最も好ましいと示された範囲外の組成物に関する比較例Ｃ２およびＣ３は、受け入れることはできるがそれほど望ましくないとの結果を与えている。特に、過度の量のＣＴＲは最大引張応力を減少させ；さらにまた、最も好ましいと示された範囲外では、衝撃強度特性が劣化することに注目すべきである。
【００５１】
また、好ましい範囲よりも低い可塑化度により、すなわち、２０重量％可塑剤のみを使用する比較例Ｃ４において、より剛性が高く脆い製品が得られることに注目すべきである。
【００５２】
比較例Ｃ２ｂは、十分（３０％）に押し出される材料を可能とする可塑化を得るために、十分な量のＣＴＲのみを使用することによって、本特許出願の対象となる応用にとって好適でない大変低い弾性率を有する最終製品が得られることを示している。
【００５３】
さらなるテストが、本発明に係る材料で使用される可塑剤の混合物の揮発度のレベルを、および、全ての試料に対するポリカーボネートに向かう移動の程度を、それぞれチェックするために実行された。
【００５４】
テストは、押し出しにより作製された厚さ約５ｍｍの厚板から得られた、可塑化したセルロースアセテートの試料の２つの異なるタイプについて実行された：
Ａ．実施例６に従って得られた可塑剤を有するセルロースアセテートのペレット；
Ｂ．可塑剤として２８％リン酸ジフェニルの添加を有する、一般的な工業方法で作製されたセルロースアセテートのペレット。
【００５５】
厚さ約５ｍｍの板によって構成された、可塑化されたセルロースアセテートの試料との組合せとして、厚さ約１ｍｍの厚板から得られた、ポリカーボネートの試料を準備した。
【００５６】
可塑剤を有するセルロースアセテートの試料およびポリカーボネートの試料を、一緒に重ね合わせて、テストに使用した。
【００５７】
特に、２つの塑性ＡおよびＢのそれぞれに対し、「ポリカーボネート／セルロースアセテート／ポリカーボネート」のサンドウィッチ構造を準備し、次に、５ｋｇの重量とされた２つの金属シート間に配置し、そして、７０℃に温度制御されたオーブン中に配置した。アセテートおよびポリカーボネートの試料の重量を、テスト開始時、１、２、５および９日経過後において、測定した。
【００５８】
表２は、ＤＥＰの添加を有するセルロースアセテートの試料およびそれと接触するポリカーボネートの試料のそれぞれの重さを示している。
【００５９】
表３は、実施例６から得られた材料で準備された、本発明に係る可塑剤を有するセルロースアセテートの使用およびそれと接触するポリカーボネートの試料のそれぞれの重さを示している。
【００６０】
【表２】
2013531720.tif 000003
【００６１】
【表３】
2013531720.tif 000004
【００６２】
図１は、グラフ形式で、すなわち、一方ではＤＥＰ添加を有するセルロースアセテートと接触するよう、他方では本発明の可塑剤の混合物添加を有するセルロースアセテートと接触するよう、配置されたポリカーボネートの試料の重量におけるパーセント変化の観点で、同じ比較を示している。先行技術のセルロースアセテートと接触したポリカーボネートの試料は、ポリカーボネート中へのＤＥＰの移動のため、重量が増加した。ポリカーボネートの試料は不透明となった。一方、本発明のセルロースアセテートに基づく材料と接触して配置されたポリカーボネートの試料は、初期フェーズにおいてほんの僅かの重量減少が起こる（蒸発の初期的なロスと関連して）が、セルロースアセテートからポリカーボネートへの可塑剤の移動によるいかなる重量の増加も示さなかった。この結果は、ポリカーボネートと組合せた場合あるいは接触した場合の使用を比較して、本発明の製品の優れた特性を確認できた。
【００６３】
上述したものと同じテスト中、サンドウィッチ構造の重量減もまた測定された。図２は、グラフ形式で、可塑剤の蒸発によるサンドウィッチ構造の重量におけるパーセントロスを示している（初期フェーズでは、ポリカーボネートの重量における初期ロスの大きな影響があるが、これは試料の両タイプにおいて同じである）。図２は、本発明の材料の重量におけるパーセントロスが、先行技術の材料（すなわちＤＥＰを含む可塑剤）の約半分であること、を示している。
【００６４】
ブロックから切断された材料およびクエン酸／リン酸可塑剤
【００６５】
実施例７（研究室テスト「ブロック１２」、ＣＴＲ／ＴＰＰ組成７０／３０、可塑化度２８％に対応）
研究室の混合器において、３９．８％のアセチル化度を有する５．０４ｋｇのパウダー状のセルロースアセテートを、１．３７ｋｇのクエン酸アセチルトリエチル、０．５９ｋｇのリン酸トリフェニルおよび３．０ｋｇの溶媒と混合した。材料を、約１００℃まで昇温し、約１／２時間の間混合器内で混合した。それにより得られたペーストを、９０℃で約２時間加熱したプレス中で、断面約４０×２０ｃｍの形状に成形した。冷却後、ブロックを厚さ６ｍｍの厚板に切断し、溶媒を除去するためにそれをさらに乾燥した。
機械的特性テストのための試料を、上述した機械的テストのために示されたものと同様の方法で、得られた厚板から直接切断した。
【００６６】
実施例８（研究室テスト「ブロック１４」、ＣＴＲ／ＴＰＰ組成６５／３５、可塑化度２８％に対応）
実施例７を同じ手順で繰り返したが、以下の材料の量を使用した：３９．８％のアセチル化度を有する５．０４ｋｇのパウダー状のセルロースアセテート、１．２７ｋｇのクエン酸アセチルトリエチル、０．６９ｋｇのリン酸トリフェニルおよび３．０ｋｇの溶媒。
【００６７】
比較例Ｃ５（研究室テストＮｏ．１３、可塑化度２８％を有する標準ＤＥＰ可塑剤の添加に対応）
実施例７を同じ手順で繰り返したが、以下の材料の量を使用した：３９．８％のアセチル化度を有する５．０４ｋｇのパウダー状のセルロースアセテート、１．９６ｋｇのクエン酸フタル酸ジエチルおよび３．０ｋｇの溶媒。
【００６８】
サンプル７−８およびＣ５のブロックから得られた試料に対し実行された機械的特性テストの結果を、以下の表４に示す。
【００６９】
【表４】
2013531720.tif 000005
【００７０】
表から、本発明の製品は、たとえブロックから切り出したとしても、先行技術の製品に近似した機械的特性を有し、また、大きな表面硬度を有することは、明らかである。
【００７１】
可塑剤の移動および蒸発テストは、押し出しによって得られた材料の上述したサンプルに対するテスト結果と実質的に同じであることを確認した。
【００７２】
押し出された材料およびクエン酸／トリメリット酸トリメチル可塑剤
【００７３】
実施例９（研究室テストＮｏ．６６、ＣＴＲ／ＴＰＰ組成８０／２０、可塑化度２８％に対応）
研究室の混合器において、３９．８％のアセチル化度を有する２１６０ｇのパウダー状のセルロースアセテートを、６７２ｇのクエン酸アセチルトリエチル（ＣＴＲ）および１６８ｇのトリメリット酸トリメチルと混合した。材料を６０℃まで昇温し、混合器で３時間混合した。室温に冷却した後、混合物は、自由流動の粒子の形態となり、ホッパーを通過して単軸スクリュー押し出し機に導入された。押し出し機のジャケットは、約２１０℃まで加熱され、頭部に直径２ｍｍの穴を有する金型を装着していた。押し出し機のシリンダー中の溶解した材料は、押し出し機の頭部において糸の形状に金型から放出され、放出された糸は約２ｍｍ長さのペレットに切断された。
【００７４】
実施例１０（研究室テストＮｏ．３７、ＣＴＲ／ＴＰＰ組成６０／４０、可塑化度２８％に対応）
実施例Ｎｏ．９を同じ手順で繰り返したが、以下の材料の量を使用した：３９．８％のアセチル化度を有する２１６０ｇのパウダー状のセルロースアセテート、５０４ｇのクエン酸アセチルトリエチルおよび３３６ｇのトリメリット酸トリメチル。
【００７５】
実施例１１（研究室テストＮｏ．５４、ＣＴＲ／ＴＰＰ組成６０／４０、可塑化度３１％に対応）
実施例Ｎｏ．９を同じ手順で繰り返したが、以下の材料の量を使用した：３９．８％のアセチル化度を有する２０７０ｇのパウダー状のセルロースアセテート、５５８ｇのクエン酸アセチルトリエチルおよび３７２ｇのトリメリット酸トリメチル。
【００７６】
比較例Ｃ６（研究室テストＮｏ．６、ＣＴＲ／ＴＰＰ組成５０／５０、可塑化度２８％に対応）
実施例Ｎｏ．９を同じ手順で繰り返したが、以下の材料の量を使用した：３９．８％のアセチル化度を有する２１６０ｇのパウダー状のセルロースアセテート、４２０ｇのクエン酸アセチルトリエチルおよび４２０ｇのトリメリット酸トリメチル。
【００７７】
試料が実施例１−６と同様の手段で得られた時点で、機械的特性テストを実行した。機械的特性テストの結果を以下の表５に示す。
【００７８】
【表５】
2013531720.tif 000006
【００７９】
さらなるテストが、可塑剤の揮発度のレベルを、および、全ての試料に対するポリカーボネートに向かう移動の程度を、それぞれチェックするために実行された。
【００８０】
この目的のため、ペレットが実施例９（２８％の可塑化度を有するＣＴＲ／ＴＭＴＭ組成８０／２０）に記載された手順で作製され、それらは可塑化されたセルロースアセテートの厚板を押し出すために使用され、そこから可塑剤移動テストのために試料を切り出し、それはＤＥＰおよび６５／３５ＣＴＲ／ＴＰＰシステムに対し上述したものと同様の方法で実行された。
【００８１】
表６は、ＣＴＲ／ＴＭＴＭ組成８０／２０で可塑化されたセルロースアセテートの試料の重量を示している。
【００８２】
【表６】
2013531720.tif 000007
【００８３】
図３は、グラフ形式で、ＣＴＲ／ＴＭＴＭの添加を有するセルロースアセテートと接触して配置されたポリカーボネート試料の重量におけるパーセント変化を、ＤＥＰ可塑剤を有する試料に対して行った重量におけるパーセント変化と比較して、示している。
【００８４】
図４は、グラフとして、同じタイプの試料における可塑剤の蒸発による重量におけるパーセントロスを示している。
【００８５】
そのため、ＣＴＲ／ＴＭＴＭ可塑剤もまたＣＴＲ／ＴＰＰ可塑剤と同様の性能を有し、ポリカーボネートと組み合わせたあるいは接触させた使用と比べて本発明の材料の優れた性能、および、周知技術（例えばＤＥＰ可塑剤を有する）の可塑化された製品と比較して蒸発による重量の少ないロス、を確認できることがわかる。
【００８６】
ブロックから切り出された材料およびクエン酸／トリメリット酸トリメチル可塑剤
【００８７】
実施例１２（研究室テスト「ブロック７」、ＣＴＲ／ＴＰＰ組成６７／３３、可塑化度３０％に対応）
研究室の混合器において、３９．８％のアセチル化度を有する４．９０ｋｇのパウダー状のセルロースアセテートを、１．４０ｋｇのクエン酸アセチルトリエチル、０．７０ｋｇのトリメリット酸トリメチルおよび３．０ｋｇの溶媒と混合した。材料を約１００℃まで昇温し、混合器で１／２時間混合した。それにより得られたペーストを、９０℃まで加熱したプレス中で、断面約２０×４０ｃｍのブロックに成形した。冷却後、ブロックを厚さ６ｍｍの厚板に切断し、全ての溶媒を実質的に除去するためにそれをさらに乾燥した。機械的特性のための試料を、上述した機械的テストのために示されたものと同様の方法で、得られた厚板から直接切断した。
【００８８】
実施例１３（研究室テスト「ブロック１６」、ＣＴＲ／ＴＰＰ組成６７／３３、可塑化度２８％に対応）
実施例１２を同じ手順で繰り返したが、以下の材料の量を使用した：３９．８％のアセチル化度を有する５．０４ｋｇのパウダー状のセルロースアセテート、１．３１ｋｇのクエン酸アセチルトリエチル、０．６５ｋｇのトリメリット酸トリメチルおよび３．０ｋｇの溶媒。
【００８９】
実施例１４（研究室テスト「ブロック１７」、ＣＴＲ／ＴＭＴＭ組成６０／４０、可塑化度２８％に対応）
実施例１２を同じ手順で繰り返したが、以下の材料の量を使用した：３９．８％のアセチル化度を有する５．０４ｋｇのパウダー状のセルロースアセテート、１．１８ｋｇのクエン酸アセチルトリエチル、０．７８ｋｇのトリメリット酸トリメチルおよび３．０ｋｇの溶媒。
【００９０】
上述した試料における機械的特性の結果を以下の表７に示す。
【００９１】
【表７】
2013531720.tif 000008
【００９２】
さらなるテストが、可塑剤の揮発度のレベルを、および、全ての試料に対するポリカーボネートに向かう移動の程度を、それぞれチェックするために実行された。結果は、押し出して作製した製品に対し得られた前回の結果と実質的に同じであった。
【００９３】
上述したように可塑化されたセルロースアセテートに基づく製品は、応用の望ましい分野において最適であることが証明され、そのため前提部分で述べられた目的は完全に達成された。
【産業上の利用可能性】
【００９４】
セルロースアセテートのために選択された可塑剤の混合物は、周知の可塑剤で得られた特性に少なくとも匹敵する機械的特性を有する、製品特にメガネのフレームや他の部品を作製することができ、以下のような追加の特徴を有する：
本発明の製品によって作製されたポリカーボネートと接触して配置された品物は、可塑剤のいかなる移動をも示さない；そのため、ポリカーボネートの混濁化は発生せず、および／または、クラックも形成されない；このことは、例えば、セルロースアセテートに基づく製品で作製されたメガネフレームにポリカーボネートレンズの使用を可能とする；
このような方法で選択された可塑剤の混合物は、通常使用される可塑剤よりも蒸発性が低く：長期にわたる可塑剤のロスはほとんどなく、このことは製造された品物に長寿命を与える；
本発明の製品を使用して形成された品物は：
−より大きい表面硬度を有し、そのため表面加工（例えばメガネの転動）は簡単となり、最終製品に傷がつかない；
−長期にわたりその形状を良好に保ち、そのためメガネフレームの場合、安定性および使用の効果を劣化させない。
最後に、主となる可塑剤の成分（クエン酸）と第２の成分との量の間の正しい妥協が、通常黄色の（工業グレードの）クエン酸の色が製造した品物の最終的な色に悪影響を与えない。
【００９５】
いずれにしても、本発明は、本発明の非限定的な例である上述した特定の構成に限定されるものではなく、それによって本発明の保護範囲外にならない限り、当業者の能力内のいていくつもの変形が可能である。
【００９６】
例えば、説明は明細書においてメガネ類および宝石類の分野における可塑材料の使用に対し成されているが、このことは、同じ材料を他の領域に好適に適用することを除外しておらず、例えば電子部品に追加した可塑剤の移動を避けることが重要である。
【図１】
2013531720.tif 000009
【図２】
2013531720.tif 000010
【図３】
2013531720.tif 000011
【図４】
2013531720.tif 000012
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
少なくとも１つの可塑剤を備えるセルロースアセテートに基づく可塑材料であって、前記可塑剤が、クエン酸エステルを備える第１の可塑剤と、有機リン酸、グリセロールエステルおよびトリメリット酸エステルのグループから選択された少なくとも１つの第２の可塑剤との混合物を備えており、第１の可塑剤の含有量が第２の可塑剤と同等あるいはそれ以上であり、前記可塑剤の混合物が全体で前記可塑材料の２５−３５重量％を構成する可塑材料において、
前記第１の可塑剤が６０−７０重量％であり、前記第２の可塑剤が４０−３０重量％の量の有機リン酸であることを特徴とする可塑材料。
【請求項２】
前記第１の可塑剤がクエン酸アセチルトリエチル（ＣＴＲ）であることを特徴とする、請求項１に記載の可塑材料。
【請求項３】
前記第２の可塑剤が、リン酸トリフェニル、リン酸アルキルジアリール、リン酸トリフェニル、リン酸エチルエキシルジフェニルおよびリン酸イソデシルジフェニルから選択され、好ましくはリン酸トリフェニル（ＴＰＰ）であることを特徴とする、請求項１または２に記載の可塑材料。
【請求項４】
少なくとも１部分に可塑剤を有するセルロースアセテートに基づく材料を備えるメガネフレームであって、前記可塑剤を有するセルロースアセテートに基づく材料が請求項１、２または３に記載の可塑材料であることを特徴とするメガネフレーム。
【請求項５】
請求項４に記載のフレームとポリカーボネート基材料からなるレンズとを備えることを特徴とするメガネ。
【請求項６】
少なくとも１部分に可塑剤を有するセルロースアセテートに基づく材料を備えるメガネ類またはフェースガード類のためのレンズであって、前記可塑剤を有するセルロースアセテートに基づく材料が請求項１−３のいずれか１項に記載の可塑材料であることを特徴とするレンズ。
【請求項７】
電子部品を含む装置のための支持プレートまたはカバーであって、請求項１−３のいずれか１項に記載の可塑材料から構成されたことを特徴とする支持プレートまたはカバー。
【国際調査報告】
2013531720.tif 000013
2013531720.tif 000014
2013531720.tif 000015